(57)【要約】  【課題】坪量が高い場合であっても、柔軟で手触り感が良好でありながら、強度特性（湿潤強度、乾燥強度及び表面特性等）が良好で、かつ吸水性に優れた家庭用衛生薄葉紙を得る。  【解決手段】１枚当たりの米坪が１５〜５０g/m２であり、かつ吸水度が０．１〜１．５秒である家庭用衛生薄葉紙とする。具体的には、フリーネス（ＣＳＦ）を６３０ｃｃ以上、好ましくは６５０ｃｃ以上とし、繊維の破壊を抑え繊維間のポーラス性を確保するようにし、湿潤紙力増強剤を２．０〜２０．０ｋｇ／ｔ、カチオン系柔軟剤を０．１〜２０．０ｋｇ／ｔ添加し、かつエーテル化度０．３〜０．９のＣＭＣ（カルボキシメチルセルロース）又はその塩を０．１〜２０．０ｋｇ／ｔ添加して抄造する。【選択図】なし【特許請求の範囲】
【請求項１】
１枚当たりの米坪が１５〜５０g/m２であり、かつ吸水度が０．１〜１．５秒であることを特徴とする家庭用衛生薄葉紙。
【請求項２】
｛（湿潤紙力（縦方向）×湿潤紙力（横方向））｝1/2／ソフトネスの値が１００〜３０００である請求項１記載の家庭用衛生薄葉紙。
【請求項３】
（湿潤紙力（縦方向）×湿潤紙力（横方向））／（乾燥紙力（縦方向）×乾燥紙力（横方向））の値が０．１５〜０．２５である請求項１，２いずれかに記載の家庭用衛生薄葉紙。
【請求項４】
乾燥紙力（縦方向）が４００〜１４００ｃＮ、乾燥紙力（横方向）が２００〜５００ｃＮであり、湿潤紙力（縦方向）が１５０〜５００ｃＮ、湿潤紙力（横方向）が５０〜３００ｃＮである請求項１〜３いずれかに記載の家庭用衛生薄葉紙。
【請求項５】
摩擦係数の平均偏差（摩擦子を移動させたときの表面粗さの変動：ＭＭＤ）は１０．０〜２０．０である請求項１〜４いずれかに記載の家庭用衛生薄葉紙。
【請求項６】
湿潤紙力増強剤を２．０〜２０．０ｋｇ／ｔ、カチオン系柔軟剤を０．１〜２０．０ｋｇ／ｔ添加してある請求項１〜５いずれかに記載の家庭用衛生薄葉紙。
【請求項７】
エーテル化度０．３〜０．９のＣＭＣ（カルボキシメチルセルロース）又はその塩を０．１〜２０．０ｋｇ／ｔ添加してある請求項１〜６いずれかに記載の家庭用衛生薄葉紙。
【発明の詳細な説明】
【技術分野】
【０００１】
本発明は、ロールペーパー、ティッシュペーパー、ちり紙等の家庭用衛生薄葉紙に係り、詳しくは高米坪でありながら、柔軟で手触り感が良好で、かつ吸水性に優れるとともに、強度特性に優れた衛生薄葉紙に関する。
【背景技術】
【０００２】
従来より、家庭用衛生薄葉紙として、ティッシュペーパー等が市場に多く提供されている。この種の衛生薄葉紙の場合には特に、柔らかさ、手触り感が良好であると同時に、吸水性が良好であり、使用時に破れが生じない程度の紙強度が要求される。
【０００３】
一般的に柔らかさ、手触り感を向上させるには、パルプスラリーに脂肪酸エステル系柔軟剤、ポリリン酸塩、ポリシロキサン、第４級アンモニウム塩型カチオン性界面活性剤などの紙用柔軟剤を添加する方法が採用され、シート強度を向上させるには、ポリアクリルアマイド、ポリアミン、エピクロロヒドリン樹脂等の紙力増強剤を添加する方法が採用されているが、前記柔らかさ、手触り感などの感触性能と、強度性能とは相反する特性であり、両者をバランス良く両立させることは難しいのが現状である。
【０００４】
この課題を解決するために、例えば下記特許文献１では、パルプ成分の６０重量％以上が広葉樹化学パルプからなるパルプスラリーに、対パルプ当り０．０５〜０．５重量％のカチオン化変成澱粉を配合して抄紙し、次いでソフトカレンダー処理することで柔軟性、手触り感およびシート強度に優れたティッシュペーパーを得る製造方法が提案されている。また、下記特許文献２では、ヤンキー抄紙機によりリグノセルローズ繊維を原料としてティシュウエブを抄紙し、次いでヤンキー抄紙機でのオンマシンカレンダー処理及び／又はプライマシンによるカレンダー処理によってトータルで２スタック以上のソフトカレンダー処置を行い、次いで折り板方式加工機で加工することにより、製品紙箱容積基準の嵩密度が０．１２ｇ／ｃｍ３以上である圧縮ティッシュペーパー束を形成し、箱詰めした２枚重ねの圧縮ティッシュペーパー製品の製造方法が提案されているが十分な効果は得られていない。
【０００５】
さらに、一般家庭において、ティッシュペーパーの使用用途を改めてアンケート調査してみると、例えば風邪などの際に鼻をかんだりしたり、化粧落しなどに使用されていることはもちろんであるが、かなりの割合で、テーブルや床などにこぼした液体の拭き取りに使用されている実態が浮き彫りとなった。
【特許文献１】特開平５−７６４６４号公報
【特許文献２】特開平１０−１７９４４１号公報
【発明の開示】
【発明が解決しようとする課題】
【０００６】
上記使用用途のアンケート調査に鑑み、一般家庭におけるティッシュペーパーの強度を使用実態に沿うように上げる必要がある。さらに、ワイプとしての機能をも持たせるようにするには、ティッシュペーパーの強度を上げるとともに、液体の吸水性を向上させる必要性が生じる。これを解決する手段として米坪を上げる方法が考えられるが、単に米坪を上げるとシートは硬くなってしまい、鼻をかんだり、化粧落しなどの際に非常に使用感に支障がでるようになる。したがって、米坪を上げても、ティッシュペーパーとして十分な柔軟性と肌触り感を満足するものでなくてはならない。
【０００７】
シートの柔軟性や手触り感を向上させる手段としては、前記特許文献１や特許文献２に記載された方法が存在する。しかし、これらの製造方法は、１枚当たりの米坪が１１〜１６ｇ／ｍ２の一般的なティッシュペーパーに対するものであり、１枚当たりの米坪が例えば１５〜５０ｇ／ｍ２としたティッシュペーパーに適用した場合には、紙の表面において繊維同士の水素結合が弱まる傾向を示すため、ワイプとして十分な表面強度特性を得ることができないという問題があった。
【０００８】
そこで、本発明の主たる課題は、米坪量が高い場合であっても、柔軟で手触り感が良好でありながら、強度特性（湿潤強度、乾燥強度及び表面特性等）が良好で、かつ吸水性に優れた家庭用衛生薄葉紙を提供することにある。
【課題を解決するための手段】
【０００９】
前記課題を解決するために請求項１に係る本発明として、１枚当たりの米坪が１５〜５０g/m２であり、かつ吸水度が０．１〜１．５秒であることを特徴とする家庭用衛生薄葉紙が提供される。
【００１０】
先ず、本請求項１においては、家庭用衛生薄葉紙の抄造に当たり、１枚当たりの米坪を１５〜５０g/m２とする際に、吸水度が０．１〜１．５秒となるように抄造条件を調整する。なお、本発明における「吸水度」は、後述する試験要領に従った試験値であり、数値が小さいほど吸収性が良好となる。従来の一般的なティッシュペーパーの吸水度は１．８〜３秒程度であり、これと比較すると、本発明に係る衛生薄葉紙の場合には、０．１〜１．５秒の吸水度となっており、テーブルや床などにこぼした液体を迅速に、かつ手際良く拭き取りできるようになっている。
【００１１】
前記吸水度の制御は、種々の抄造条件を調整することにより達成することが可能である。主たる因子の一つとして、叩解フリーネス（ＣＳＦ）を挙げることができる。一般的なティッシュペーパーの場合のフリーネスは６００ｃｃ未満であるが、本衛生薄葉紙においては、フリーネス（ＣＳＦ）を６３０ｃｃ以上、好ましくは６５０ｃｃ以上とし、繊維の破壊を抑え吸水性の向上を図るようにし、低叩解によるため強度向上が望めないデメリットは紙力増強剤の添加により補うようにする。なお、叩解フリーネスと紙をミキサーで離解した時の離解フリーネスはほぼ同等となる。また、カレンダー処理条件におけるカレンダー種別、ニップ線圧、ニップ数、マシンスピードなども制御条件である。
【００１２】
請求項２に係る本発明として、｛（湿潤紙力（縦方向）×湿潤紙力（横方向））｝1/2／ソフトネスの値が１００〜３０００である請求項１記載の家庭用衛生薄葉紙が提供される。
【００１３】
請求項３に係る本発明として、（湿潤紙力（縦方向）×湿潤紙力（横方向））／（乾燥紙力（縦方向）×乾燥紙力（横方向））の値が０．１５〜０．２５である請求項１，２いずれかに記載の家庭用衛生薄葉紙が提供される。
【００１４】
請求項４に係る本発明として、乾燥紙力（縦方向）が４００〜１４００ｃＮ、乾燥紙力（横方向）が２００〜５００ｃＮであり、湿潤紙力（縦方向）が１５０〜５００ｃＮ、湿潤紙力（横方向）が５０〜３００ｃＮである請求項１〜３いずれかに記載の家庭用衛生薄葉紙が提供される。
【００１５】
請求項５に係る本発明として、摩擦係数の平均偏差（摩擦子を移動させたときの表面粗さの変動：ＭＭＤ）は１０．０〜２０．０である請求項１〜４いずれかに記載の家庭用衛生薄葉紙が提供される。
【００１６】
請求項６に係る本発明として、湿潤紙力剤を２．０〜２０．０ｋｇ／ｔ、カチオン系柔軟剤を０．１〜２０．０ｋｇ／ｔ添加してある請求項１〜５いずれかに記載の家庭用衛生薄葉紙が提供される。
【００１７】
請求項７に係る本発明として、エーテル化度０．３〜０．９のＣＭＣ（カルボキシメチルセルロース）又はその塩を０．１〜２０．０ｋｇ／ｔ添加してある請求項１〜６いずれかに記載の家庭用衛生薄葉紙が提供される。
【発明の効果】
【００１８】
上記本発明によれば、米坪量が高くても、柔軟で手触り感が良好でありながら、強度特性（湿潤強度、乾燥強度及び表面特性等）が良好で、かつ吸水性に優れた家庭用衛生薄葉紙を得ることができるようになる。
【発明を実施するための最良の形態】
【００１９】
以下、本発明の実施の形態について図面を参照しながら詳述する。
例えば、広葉樹クラフトパルプ（ＬＢＫＰ）及び針葉樹クラフトパルプ（ＮＢＫＰ）を所定の割合で配合したパルプスラリー原料により、ロールペーパー、ティッシュペーパー、ちり紙等の家庭用衛生薄葉紙を１枚当たりの米坪が１５〜５０g/m２となるように抄造するに当たり、各種の操業条件を調整することにより、吸水度が０．１〜１．５秒となるように抄紙するものである。
【００２０】
主原料となるパルプは、前記広葉樹クラフトパルプ（ＬＢＫＰ）及び針葉樹クラフトパルプ（ＮＢＫＰ）などの化学パルプの他、古紙を脱墨処理して得られる脱墨パルプを用いてもよい。また、これらのパルプは未晒パルプ、晒パルプの状態で用いても良い。また、パルプは叩解又は未叩解の状態で用いてもよいが、フリーネス（ＣＳＦ）は６３０ｃｃ以上、好ましくは６５０ｃｃ以上とし、繊維の破壊を抑え繊維間のポーラス性を確保するようにする。また、低叩解によるため紙力強度が望めない点については紙力増強剤の添加によってこれを補うようにする。また、カレンダー処理条件におけるカレンダー種別、ニップ線圧、ニップ数、マシンスピードなども制御要因として抄紙を行うようにする。具体的には、カレンダー種別はソフトカレンダー又は金属カレンダーとし、ニップ線圧は７〜３０kgf/cm、ニップ数は１〜３、マシンスピードは300〜2000m/分として操業するのが望ましい。
【００２１】
本発明における「吸水度」は、測定器具としてデジタルマイクロピペット、ストップウォッチ、三脚台を使用し、試料２枚重ねを一組として中央部直径４０mm以上の穴のある支持台に置き、デジタルマイクロピペットに蒸留水を取り、約１０mmの高さから試験片に蒸留水を１滴（０．１ml)滴下し、水滴が試験片に接触した瞬間から、水が完全に吸収されて紙表面の反射が消えるまでの時間をストップウォッチで０．０１秒単位で測定する。試験は５回行い、その平均値を小数点第１位まで記録する試験要領によって得た数値とする。
【００２２】
前記広葉樹クラフトパルプ（ＬＢＫＰ）及び針葉樹クラフトパルプ（ＮＢＫＰ）を配合する場合には、針葉樹クラフトパルプを２０〜８０重量％、広葉樹クラフトパルプを８０〜２０重量％の割合で配合するのが望ましい。この場合、本発明ではフリーネスを制限している関係上、広葉樹クラフトパルプと針葉樹クラフトパルプを同量とするか、強度増加を強く望む場合は、針葉樹クラフトパルプを多く配合するようにし、柔らかさを強く望む場合には、広葉樹クラフトパルプを多く配合するようにするのが望ましい。
【００２３】
本発明に係るティッシュペーパーの１枚当たりの米坪は、１５〜５０ｇ／ｍ２、好ましくは１８〜３０ｇ／ｍ２とされる。従来一般のティッシュペーパーの坪量は１１〜１６ｇ／ｍ２であることを考慮すると、かなり厚手のものとなる。米坪が１５ｇ／ｍ２未満の場合には、拭き取りに適した十分な厚み、丈夫さが得られない。また、米坪が５０ｇ／ｍ２を超える場合には、拭き取りに適したしなやかさが得られない。このティッシュペーパーは単体シートとして、または２〜４枚重ねとして提供される。
【００２４】
ティッシュペーパーの抄造に当たっては、湿潤紙力増強剤の添加により湿潤紙力の向上を図るようにする。一般紙の場合には、例えば尿素ホルムアルデヒド樹脂、メラミンホルムアルデヒド樹脂、ポリアミドポリアミンエピクロルヒドリン樹脂等の湿潤紙力増強剤が用いられるが、ティッシュペーパーの場合には人体への影響を考慮してホルムアルデヒド樹脂は避け、ポリアミドポリアミンエピクロルヒドリン樹脂が主として用いられる。添加量は、乾燥重量で２．０〜２０．０ｋｇ／ｔ、好ましくは２．５〜５．０ｋｇ／ｔとするのが望ましい。添加量が２．０ｋｇ／ｔ未満の場合は、十分な湿潤紙力強度が得られず、２０．０ｋｇ／ｔを超える場合にはシートが硬く成りすぎて拭取り性が低下するようになる。
【００２５】
また、シートには前記湿潤紙力剤と共に、柔らかさや手触り感をもたせるために、紙用柔軟剤を添加することができる。この紙用柔軟剤としては、例えば脂肪酸エステル系柔軟剤（米国特許第3,296,065号明細書）、第4級アンモニウム塩型カチオン活性剤（特開昭48−22701号公報）、ウレタンアルコール若しくはその塩、またはカチオン化物（特開昭60−139897号公報）、非陽イオン系界面活性剤（特開平2−99690号公報、同2−99691号公報）、ポリリン酸塩（特開平2−36288号公報）、ポリシロキサン（特開平2−224626号公報、同3−900号公報）などを挙げることができる。これらの中でも、カチオン系柔軟剤を使用するのが望ましい。その添加量は、０．１〜２０．０ｋｇ／ｔ、好ましくは０．５〜５．０ｋｇ／ｔとするのが望ましい。添加量が０．１ｋｇ／ｔ未満の場合は、風合いを向上させ、柔らかくする十分な効果が得られない。また、２０．０ｋｇ／ｔを超える場合には、乾燥紙力の低下が顕著となり拭き取り時に破れやすくなる。
【００２６】
さらに、本衛生薄葉紙においては、前記湿潤紙力剤、柔軟剤と共に、若しくはこれら添加剤の１種と共に、ＣＭＣ（カルボキシメチルセルロース）又はその塩を添加するのが望ましい。ＣＭＣ又はその塩を原料パルプに添加した場合、乾燥紙力剤として働くと同時に、湿潤紙力剤（ポリアミドポリアミンエピクロルヒドリン樹脂）がスラリー中に存在している場合には、これと結合して湿潤紙力を向上させるようになる。また、スラリー中にカチオン系柔軟剤が存在している場合にはこれと結合してパルプに定着し、柔軟性（フレキシビリティ）を向上させるようになる。また、一般的な湿潤紙力剤はカチオン性が高く微細繊維（アニオン性）を凝縮して紙を硬くする性質があるが、アニオン性のＣＭＣが存在すると、微細繊維の凝集は相対的に抑制され、紙が硬くなり難い。
【００２７】
ティッシュペーパーの抄紙機としては、丸網、短網、ツインワイヤー等の抄紙機にヤンキー乾燥機を組み合わせたごく一般的に使用されるものとすることができる。
【００２８】
本発明に従って抄紙された衛生薄葉紙１枚当たりの乾燥紙力（縦方向）は４００〜１４００ｃＮ、好ましくは５００〜１１００ｃＮ、乾燥紙力（横方向）は２００〜５００ｃＮ、好ましくは２５０〜４００ｃＮとされる。乾燥紙力が上記数値未満の場合には拭き取りの丈夫さが十分ではなく、上記数値を超える場合には拭き取り時の柔軟性が十分でない。
【００２９】
また、衛生薄葉紙１枚当たりの湿潤紙力（縦方向）は１５０〜５００ｃＮ、好ましくは２５０〜４００ｃＮ、湿潤紙力（横方向）は５０〜３００ｃＮ、好ましくは１００〜２５０ｃＮとされる。湿潤紙力が上記数値未満の場合は湿潤時における丈夫さが十分ではなく、上記数値を超える場合には湿潤時の拭き取り時の柔軟性が十分ではない。
【００３０】
一方で、｛（湿潤紙力（縦方向）×湿潤紙力（横方向））｝1/2／ソフトネスの値が１００〜３０００、好ましくは３００〜１２００であることが望ましい。上記値が１００未満の場合は拭き取り時の柔らかさが十分でなく、３０００を超える場合には柔らかすぎて拭き取り時に安心感が得られない。
【００３１】
前記ソフトネスは、JIS L1096  ハンドルオーメーター法により準拠した測定方法によって測定する。具体的には、ペーパーシート（100×100mm）を一定の隙間（5mm）に押し入れるのに必要な仕事量を測定する原理のハンドルオーメーターによる測定値を以下の手順で得る。
(1)ペーパーシートを100×100mmに裁断する。
(2)ペーパーシートは加圧板が試料の中心を折り曲げるように受板の上に置く。
(3)試験は縦方向、横方向各４回測定する。
(4)縦横の平均値
・縦横各平均値
・ソフトネス(ｃＮ)＝0.9807×（縦のソフトネス(g)×横のソフトネス(g)）１／２
【００３２】
他方で、前記（湿潤紙力（縦方向）×湿潤紙力（横方向））／（乾燥紙力（縦方向）×乾燥紙力（横方向））の値は０．１５〜０．２５、好ましくは０．１６〜０．２０であることが望ましい。上記値が０．１５未満の場合には拭き取りの湿潤紙力が十分ではなく、０．２５を超える場合は拭き取り時に強度が強すぎて拭き取り時の柔軟性が悪くなる。
【００３３】
次いで、シートの表面特性に関して、摩擦係数の平均偏差（摩擦子を移動させたときの表面粗さの変動：ＭＭＤ）は１０．０〜２０．０、好ましくは１０．０〜１６．５とするのが望ましい。前記ＭＭＤは、カトーテック株式会社製「摩擦感テスター  ＫＥＳＳＥ」を用いて測定した値である。測定に際しては、図１に示されるように、直径５mmのピアノ線を１０本隣接させ、先端の曲率半径が０．２５mmの単位膨出部を隣接して有し、全幅が５mmの連続した接触面を有し、その接触面の長さは５mmである摩擦子を、紙試料に５０ｇの接触圧で接触させながら、移動方向に２０ｇ／ｃｍの張力を紙試料に与えつつ、０．１ｃｍ／秒の速度で２ｃｍ移動させたときの摩擦係数を測定し、この摩擦係数を摩擦距離（移動距離＝２ｃｍ）で除した値とする。
【００３４】
前記ＭＭＤが１０．０未満の場合は、拭き取り時の摩擦が小さく、拭き取りに適さないシートとなり、２０．０を超える場合には、表面性が粗くガサガサしてフェイシャル用途に適さないものとなる。
【実施例】
【００３５】
次に、実施例を挙げて本発明を具体的に説明するが、本発明はこれらの実施例に限定されない。なお、実施例中の部、％は特に断らない限り、それぞれ重量部、重量％を示す。
【００３６】
（実施例１）
広葉樹クラフトパルプ（ＬＢＫＰ）及び針葉樹クラフトパルプ（ＮＢＫＰ）を５０：５０の比率で配合したパルプスラリーをフリーネス６７０mlに調整し、湿潤紙力剤としてポリアミドポリアミンエピクロルヒドリン樹脂を４．０ｋｇ／ｔ添加するとともに、カチオン性柔軟剤を１．０ｋｇ／ｔ添加し、丸網抄紙機、ヤンキー乾燥機にて米坪２６．０ｇ／ｍ２の衛生薄葉紙（ティッシュペーパー）を製造した。
【００３７】
（実施例２）
カチオン系柔軟剤を１．３ｋｇ／ｔとした以外は、実施例１と同様として衛生薄葉紙を製造した。
【００３８】
（実施例３）
広葉樹クラフトパルプ（ＬＢＫＰ）及び針葉樹クラフトパルプ（ＮＢＫＰ）を７０：３０の比率とし、湿潤紙力剤を３．０ｋｇ／ｔとし、カチオン系柔軟剤を４．５ｋｇ／ｔとした以外は実施例１と同様として衛生薄葉紙を製造した。
【００３９】
（実施例４）
カチオン系柔軟剤を３．０ｋｇ／ｔとし、ＣＭＣを２．０ｋｇ／ｔ添加した以外は、実施例１と同様として衛生薄葉紙を製造した。
【００４０】
（比較例１）
広葉樹クラフトパルプ（ＬＢＫＰ）及び針葉樹クラフトパルプ（ＮＢＫＰ）を４０：６０の比率で配合したパルプスラリーをフリーネス４５０mlに調整し、湿潤紙力剤としてポリアミドポリアミンエピクロルヒドリン樹脂を１．７ｋｇ／ｔ添加するとともに、カチオン性柔軟剤を２．８ｋｇ／ｔ添加し、丸網抄紙機、ヤンキー乾燥機にて米坪１２．２ｇ／ｍ２の衛生薄葉紙（ティッシュペーパー）を製造した。
【００４１】
（比較例２）
広葉樹クラフトパルプ（ＬＢＫＰ）及び針葉樹クラフトパルプ（ＮＢＫＰ）を５０：５０の比率で配合したパルプスラリーをフリーネス５９０mlに調整した以外は、比較例１と同様として衛生薄葉紙を製造した。
【００４２】
これらの衛生薄葉紙（ティッシュペーパー）の各種試験結果は下表１のとおりである。
【００４３】
なお、表中、乾燥紙力はJIS P 8113（引張特性試験方法）に従って試験を行い、湿潤紙力はJIS P 8135（湿潤引張強さ試験方法）に従って試験を行った。また、官能評価は、男女５人づつにより、非常に良い：◎、良い：○、普通：△、劣る：×の４段階で評価した。
【００４４】
【表１】
2005124884.tif 000002
【図面の簡単な説明】
【００４５】
【図１】ＭＭＤの試験要領を示す図である。
【図１】
2005124884.tif 000003